(57)【特許請求の範囲】
【請求項１】
アルカリ減量速度及び単糸繊度の異なる２種以上のポリエステルフィラメント糸から構成された織編物がアルカリ減量処理された、織編物面が柄模様状の部分Ａと部分Ｂからなる織編物であって、部分Ａは、アルカリ減量速度が小さく、かつ繊度が大きいモノフィラメントで構成され、可視光線の平均透過率が４５％以上であり、部分Ｂは、部分Ａより可視光線の平均透過率が１５％以上小さいことを特徴とする透かし模様のあるポリエステルフィラメント織編物。
【請求項２】
アルカリ減量速度及び単糸繊度の異なる２種以上のポリエステルフィラメント糸において、アルカリ減量速度の小さいポリエステルフィラメント糸が、ポリエチレンテレフタレートのマルチフィラメント及び繊度が１０デシテックス以上のモノフィラメント、アルカリ減量速度の大きいポリエステルフィラメント糸が、ポリエチレンテレフタレートに脂肪族ジカルボン酸、芳香族ジカルボン酸誘導体またはポリエチレングリコールを共重合した或いはポリエチレングリコールまたは有機スルホン酸金属塩をブレンドした変性ポリエチレンテレフタレートのマルチフィラメントである請求項１に記載のポリエステルフィラメント織編物。
【請求項３】
部分Ａが、織編物面の面積の２０〜８０％を占める請求項１又は２に記載のポリエステルフィラメント織編物。
【請求項４】
請求項１、２又は３に記載のポリエステルフィラメント織編物からなる衣料。
【請求項５】
請求項１、２又は３に記載のポリエステルフィラメント織編物からなるカーテン。
【発明の詳細な説明】
【０００１】
【発明の属する技術分野】
本発明は、透かし模様のあるポリエステルフィラメント織編物に関する。
【０００２】
【従来の技術】
ポリエステルフィラメントからなる透かし模様のある織編物については、近年、綿やレーヨンを用いてなる透かし模様のある織編物に替わり多数提案されている。これはポリエステルフィラメントの優れた繊維物性、抜触加工での良好な安定性に依るものである。例えば、アルカリ含有抜触糊で印捺加工する方法（特公昭５３−４４６００号公報等）、アルカリ減量速度の異なる２種以上の糸を用いてアルカリ減量加工する方法（特開昭５６−９０６７３号公報、特開昭５６−１６５０８３号公報、特開昭５８−２３９６５号公報、特許第２６９４７１２号公報等）、アルカリ減量加工前に予めアルカリ減量促進剤を印捺付着させる方法（特許第２６３２５４８号公報、特許第２６９９１０６号公報等）、更には抜触加工と捺染との組み合わせで意匠性を高める方法（特開平６−１３６６７４号公報、特開平６−２１２５８１号公報等）、抜触加工される織編物の構成糸に意匠糸を用いる方法（特開昭５７−１２８２８５号公報、特開平５−２６３３７５号公報等）が提案されている。
【０００３】
しかしながら、いずれの方法においても透かし模様のある織編物を得ることは可能ではあるが、透かし部分と非透かし部分とのコントラストが不明瞭で視覚的な生き生き感、いわゆる業界でいうビジュアル感に欠けるという問題点がある。
【０００４】
【発明が解決しようとする課題】
本発明は、かかる従来の問題点を光学的に検証して解決したものであり、本発明の目的は、ポリエステルフィラメントからなり、より透けた部分とそうでない部分との明瞭なコントラストのあるビジュアル感に富んだ透かし模様のあるポリエステルフィラメント織編物を提供し、またその織編物からなる衣料並びにカーテンを提供することにある。
【０００５】
【課題を解決するための手段】
本発明の要旨は、アルカリ減量速度及び単糸繊度の異なる２種以上のポリエステルフィラメント糸から構成された織編物がアルカリ減量処理された、織編物面が柄模様状の部分Ａと部分Ｂからなる織編物であって、部分Ａは、アルカリ減量速度が小さく、かつ繊度が大きいモノフィラメントで構成され、可視光線の平均透過率が４５％以上であり、部分Ｂは、部分Ａより可視光線の平均透過率が１５％以上小さいことを特徴とする透かし模様のあるポリエステルフィラメント織編物、及び、その織編物からなる衣料並びにカーテン、にある。
【０００６】
【発明の実施の形態】
本発明において、部分Ａは、可視光線の平均透過率が４５％以上の部分であり、部分Ｂは、部分Ａより可視光線の平均透過率が１５％以上小さい部分であり、本発明の織編物は、この可視光線の平均透過率の大きい部分Ａと可視光線の平均透過率の小さい部分Ｂとの組み合わせで、絵柄、文字等の透かし模様が形成されている。
【０００７】
本発明においては、織編物面において、可視光線の平均透過率の大きい部分Ａが、可視光線の平均透過率が４５％以上あること、そして部分Ａ以外の部分Ｂが、部分Ａより相対的に可視光線の平均透過率が小さく、部分Ａより可視光線の平均透過率差で１５％以上あることが、明瞭なコントラストのある透かし模様を得るうえで必要である。
【０００８】
部分Ａが可視光線の平均透過率で４５％未満、また部分Ａの可視光線の平均透過率と部分Ｂの可視光線の平均透過率との差が１５％未満では、コントラストが不明瞭な透かし模様しか得られない。また、本発明においては、部分Ａが織編物の全面積の８０〜２０％を占めることが、明瞭なコントラストのある透かし模様を得るうえで必要であり、部分Ａが織編物の全面積の２０％未満では、コントラスト効果が十分に発揮されず、部分Ａが織編物の全面積の８０％を超えると、織編物の強度が低下し易くなり実用に耐えないものとなる。
【０００９】
本発明において、可視光線の平均透過率は、分光光度計により、試料：織編物片１枚置き、標準白板：硫酸バリウム、スリット幅：２０ｍｍ、測定波長領域：４００〜１２００ｎｍの条件、でのより透けた部分と透けの小さい部分でのそれぞれの可視光線の透過率を測定し、測定値の平均値をそれぞれの平均透過率とする。試料の透けの大きい部分又は透けの小さい部分の同一部分内に着色部がある場合は、同色部で測定する。
【００１０】
また、可視光線の平均透過率が４５％以上の部分Ａの面積比の測定は、織編物を皺のない状態でコピー機を用い等倍率の複写コピーを撮り、模様柄の１繰り返し単位を取り出し、濃色部をハサミで切り取り、模様柄の１繰り返し単位の重量に対する濃色部の重量を測定し、面積比を求める。１繰り返し単位が１枚のコピーに入りきらない場合は、複数枚に分けてコピーを撮って行う。面積比は、５回測定の平均値で求める。
【００１１】
本発明においては、織編物面における可視光線の平均透過率が４５％以上の部分Ａは、構成フィラメント糸の数或いは繊度によって可視光線の平均透過率を大きくしたものであってもよいが、部分Ａより可視光線の平均透過率が小さくなる部分Ｂを２種以上、好ましくはアルカリ減量速度の異なる２種以上のポリエステルフィラメント糸で構成し、部分Ａを部分Ｂより少なくともその１種少ないフィラメント糸で構成して、形成されていることが好ましい。
【００１２】
また、本発明においては、織編物の少なくとも可視光線の平均透過率が４５％以上の部分Ａがモノフィラメントで構成されていることが、より明瞭なコントラストを発現させるうえで好ましいことである。これは、マルチフィラメントではフィラメントが集合していることからマルチフィラメント表面では光の散乱が生じ易くなり、可視光線の透過を低下させ、部分Ｂとのコントラストを妨げるものとなるからである。モノフィラメントとしては、繊度が１０デシテックス以上、より好ましくは２０デシテックス以上のモノフィラメントであることが好ましい。
【００１３】
かかるポリエステルモノフィラメントは、紡糸で直接製造したモノフィラメントでもよく、また単繊維繊度の大きいマルチフィラメントから分繊して得たモノフィラメント、いわゆる分繊糸でもよく、更にウーリー加工されたウーリー分繊糸でもよい。
【００１４】
本発明の織編物を構成するポリエステルフィラメント糸は、テレフタル酸又はそのエステル形成誘導体を酸成分、エチレングリコールをグリコール成分とするポリエステルフィラメント糸であり、特にアルカリ減量速度の小さいポリエチレンテレフタレートフィラメント糸、ポリエチレンテレフタレートにアジピン酸等の脂肪族ジカルボン酸、ソジウムスルホイソフタル酸等の芳香族ジカルボン酸誘導体、ポリエチレングリコール等を第三成分として共重合した或いはポリエチレングリコール、有機スルホン酸金属塩等の第三成分をブレンドした変性ポリエチレンテレフタレートからなるアルカリ減量速度の大きいポリエステルフィラメント糸が好ましいものとして挙げられる。
【００１５】
また、明瞭なコントラストのある透かし模様を得るうえで、織編物のカバーファクターＫが、織物で２００〜１０００、編物で１００〜６００であることが極めて好ましく、織物でのカバーファクターＫが２００未満、或いは編物でのカバーファクターＫが１００未満では、織編物でスリップや目ずれを起こし、織物でのカバーファクターＫが１０００を超える、或いは編物でのカバーファクターＫが６００を超えると、目が詰まりすぎて、明瞭なコントラストのある透かし模様が得られなくなる。
【００１６】
織物のカバーファクターＫは、織物の経と緯のカバーファクターの合計で、織物の密度（［糸本数／ｃｍ］×√糸の繊度（デシテックス））で求める。編物のカバーファクターＫも同様に求める。また繊度の異なる糸が配列されている場合は、加重平均した値を繊度とする。
【００１７】
本発明の透かし模様のあるポリエステルフィラメント織編物の製造方法としては、次のような方法が好ましく用いられる。
即ち、本発明の透かし模様のあるポリエステルフィラメント織編物は、アルカリ減量速度の異なる２種以上のポリエステルフィラメント糸で構成の織編物を、アルカリ減量処理により、部分的にアルカリ減量速度の大きいフィラメント糸を溶解除去し、可視光線の平均透過率が４５％以上の部分Ａと、部分Ａより可視光線の平均透過率が１５％以上小さい部分Ｂとを形成することにより得られる。
【００１８】
織編物の構成においては、アルカリ減量速度及び単糸繊度の異なる２種以上のポリエステルフィラメント糸を用い、２種以上のフィラメント糸を、複合糸として織編物を構成するか、配列、交織、交編して織編物を構成する。アルカリ減量速度及び単糸繊度の異なる２種以上のフィラメント糸は、織編物上でそれぞれのフィラメント糸を、偏在させることなく、同時に存在させることが好ましい。
【００１９】
２種以上のフィラメント糸を複合糸として用いる場合は、合撚によって複合糸としてもよいが、透かし模様の形成の際、可視光線の平均透過率の大きい部分Ａと可視光線の平均透過率の小さい部分Ｂの境界での糸端のばらけによる製品の品位の低下を抑止するため、更には工程通過性を良好にするため、インターレース加工や空気乱流加工により混繊して複合糸とし、より好ましくは１５回／ｍ以上の撚りに撚糸することが好ましい。
【００２０】
本発明の透かし模様のあるポリエステルフィラメント織編物を製造する際に用いられるアルカリ減量速度の異なる２種以上のポリエステルフィラメント糸としては、２種以上のポリエステルフィラメント糸のうちの最も小さいアルカリ減量速度のフィラメント糸と最も大きいアルカリ減量速度のフィラメント糸との間でアルカリ減量速度で２倍以上の差のあるフィラメント糸の組み合わせが少なくとも含まれることが好ましい。
【００２１】
本発明の透かし模様のあるポリエステルフィラメント織編物の製造に用いられるポリエステルフィラメント糸としては、テレフタル酸又はそのエステル形成誘導体を主たる酸成分、エチレングリコールを主たるグリコール成分とするポリエステルフィラメント糸であり、アルカリ減量速度の小さいフィラメント糸として、代表的には、ポリエチレンテレフタレートフィラメント糸、アルカリ減量速度の大きいフィラメント糸として、代表的には、アジピン酸等の脂肪族ジカルボン酸、ソジウムスルホイソフタル酸等の芳香族ジカルボン酸誘導体、ポリエチレングリコール等を第三成分として共重合した或いはポリエチレングリコール、有機スルホン酸金属塩等の第三成分をブレンドした変性ポリエチレンテレフタレートからなるフィラメント糸が用いられる。
【００２２】
アルカリ減量速度は、ポリエチレンテレフタレートでもその構造状態により違いがあり、またポリマー共重合或いはブレンドする第三成分の種類や量にもよるが、変性度が大きくなるに従い大となる。
【００２３】
本発明において、織編物面の可視光線の平均透過率が４５％以上となる部分Ａを、モノフィラメントのみで構成することが、透けの大きい部分Ａ透けの小さい部分Ｂとの明瞭なコントラストのある透かし模様を得るうえで好ましいことから、モノフィラメントとしては、アルカリ減量速度が小さいポリエチレンテレフタレートからなるモノフィラメントを用いることが好ましい。
【００２４】
アルカリ減量速度の異なる２種以上のポリエステルフィラメント糸を用い、前述のような複合糸の状態で、或いは配列、交織編して、織編物とする際には、織編物のカバーファクターＫが織物で２００〜１０００、編物で１００〜６００となるような糸密度に製織、製編する。
【００２５】
本発明における透かし模様の形成方法としては、アルカリ減量速度の異なる２種以上のポリエステルフィラメント糸を配列織りとするか、或いはアルカリ減量速度の異なる２種以上のポリエステルフィラメント糸の混繊糸を用いて製織し、ジエチレントリアミン等のアルカリ減量促進剤を含む糊液を、絵柄、文字等の任意の柄模様に印捺等により付着させ、通常のポリエステルフィラメント織編物に適用されている苛性ソーダによるアルカリ減量処理を行う方法や、アルカリを含む糊剤を、絵柄、文字等の任意の柄模様状に印捺等により付着させた後、湿熱処理を行い方法等が用いられる。
【００２６】
アルカリ減量処理においては、アルカリ減量速度の最も大きいポリエステルフィラメント糸が、アルカリ減量速度の最も小さいポリエステルフィラメント糸に比べ、そして単糸繊度の小さいマルチフィラメントでのフィラメントが、繊度の大きいモノフィラメントに比べ、アルカリにより極めて速やかに溶解し抜触されることから、アルカリ減量処理によってアルカリ減量速度の最も小さいポリエステルフィラメント糸で繊度の大きいモノフィラメントが残った部分が、透けの大きい部分Ａとして形成され、アルカリ減量処理によっても溶解抜触されてない部分が、透けの小さい部分Ｂとして形成される。
【００２７】
溶解抜触部分の形成の際には、アルカリ減量処理及びアルカリ減量処理に先立つアルカリ減量促進剤を含む糊液の付着処理により、溶解抜触部分が可視光線の平均透過率が４５％以上となるようにアルカリ減量速度の最も大きいポリエステルフィラメント糸を十分に溶解抜触する。特に溶解抜触部分に残るアルカリ減量速度の最も小さいポリエステルフィラメント糸がモノフィラメントであるときには、可視光線の平均透過率が４５％以上の部分Ａの形成が容易にできる。溶解抜触部分は、織編物の全面積の８０〜２０％を占めるように形成する。
【００２８】
本発明の透かし模様のあるポリエステルフィラメント織編物は、適宜染色加工され、婦人用ブラウス、ドレス等の衣料とすることができ、本発明の透かし模様のあるポリエステルフィラメント織編物からなる衣料は、明瞭なコントラストのある透かし模様を有するものである。また、本発明の透かし模様のあるポリエステルフィラメント織編物は、インテリヤ材としても好適であり、本発明の透かし模様のあるポリエステルフィラメント織編物に防炎加工を施してなるカーテンは、コントラストが明瞭な透かし模様があり、視覚的にも優れたものである。
【００２９】
【実施例】
以下、本発明を実施例により具体的に説明する。実施例中、可視光線の平均透過率の測定は、島津製作所製分光光度計ＵＶ−３１０１ＰＣ、積分球ＭＰＣ−３１００を用いて測定した。
【００３３】
（実施例１）
２２デシテックス／１フィラメントのポリエチレンテレフタレートウーリー分繊糸（原糸Ｃ）を経糸とし、酸化チタン０．５重量％含有のポリエチレンテレフタレートから製糸された５６デシテックス／３６フィラメントのフィラメント糸（原糸Ａ）と５−ソジウムスルホイソフタル酸５．３モル％共重合のポリエチレンテレフタレートから製糸された８４デシテックス／４８フィラメントのフィラメント糸（原糸Ｂ）とを引き揃え、オーバーフィード率０．６％、エア圧０．３ＭＰａの条件でインターレース加工して６０ケ／ｍの交絡部を付与して複合糸とし、この複合糸を８００回／ｍに撚糸して緯糸とした。
【００３４】
この経糸と緯糸を用い、平組織に製織して織物とした。この織物を、精練、セットし、ジエチレントリアミンを含有する糊液を柄部が織物面の面積の６０％を占めるように柄状に印捺して付着させ、乾熱処理、飽和蒸熱処理し、水洗した。次いで、苛性ソーダ１０ｇ／リットルの沸騰水溶液中で３０分間アルカリ減量処理し、中和、乾燥した後、ヘキサブロモシクロドデカン系の防炎剤を用いて防炎加工を行った。
【００３５】
得られた織物は、ジエチレントリアミン付着の柄部の原糸Ｂが抜触されたことによる、織物面の面積の６０％を占める柄状の透かし模様が形成された織物であった。またこの織物は、透かし模様を呈する透けの大きい部分での可視光線の平均透過率が８３％、透かし模様部分以外の透けの小さい部分での可視光線の平均透過率が４１％、織物の透かし模様を呈する部分は原糸Ｃからなる経糸密度が４５本／ｃｍ、減量して残存する原糸Ａからなる緯糸密度が４４本／ｃｍで、カバーファクターＫが４１７（経のカバーファクターＫ２１１、緯のカバーファクターＫ２０６）であった。得られた織物にてカーテンを縫製したところ、柄状の透けた模様部分と透けの小さい部分とのコントラストが明瞭であり柄状の透かし模様が鮮明に表現されたビジュアル感のあるものであった、また、このカーテンをＪＩＳ  Ｌ１０９１に準拠し、防炎性を測定したが、４５°コイル法で４回、ミクロバーナー法で残炎時間０秒、残じん時間０秒、炭化面積５ｃｍ２であった。
【００３６】
（実施例３）
ポリエチレンテレフタレートから製糸された５６デシテックス／４８フィラメントのフィラメント糸（原糸Ｄ）をダブルツイスターで２５００回／ｍに追撚し、８０℃で４０分のスチームセットで撚り止めし、撚糸とした。一方、５−ソジウムスルホイソフタル酸５．３モル％共重合のポリエチレンテレフタレートから製糸された８４デシテックス／４８フィラメントのフィラメント糸（原糸Ｂ）を１０００回／ｍに追撚して撚糸とした。原糸Ｄの撚糸１本、原糸Ｂの撚糸２本の繰り返し配列で織物の経糸として整経した。原糸Ｄと原糸Ｂとを苛性ソーダ１０ｇ／リットル水溶液中でそれぞれ完全に溶解するまでの時間を測定したところ、原糸Ｂのアルカリ減量速度は原糸Ｄの１６倍であった。
【００３７】
一方、緯糸には、ポリエチレンテレフタレートから製糸された５６デシテックス／４８フィラメントの沸水収縮率が−１％の自発伸長性フィラメント糸（原糸Ｅ）と、イソフタル酸８モル％共重合のポリエチレンテレフタレートから製糸された１１０デシテックス／４８フィラメントの沸水収縮率が１７％の高収縮性フィラメント糸（原糸Ｆ）との、異収縮混繊糸を用いた。
【００３８】
この経糸と緯糸を用い、綾組織に製織して織物とした。この織物に実施例１と同様にジエチレントリアミンを含有する糊液を、柄部が織物面の面積の５６％を占めるように柄状に印捺して付着させ、１３０℃の乾熱で２分間処理後、１２０℃の飽和蒸熱で２０分間処理し、水洗した。次いで、苛性ソーダ１０ｇ／リットルの沸騰水溶液中で３０分間アルカリ減量処理し、中和、乾燥した。その後常法にしたがい染色加工、防炎加工を行った。
【００３９】
得られた織物は、ジエチレントリアミン付着の柄部の原糸Ｂが抜触されたことによる、織物の全面積の５６％を占める柄状の透かし模様が形成された織物であった。またこの織物は、透かし模様を呈する透けの大きい部分での可視光線の平均透過率が５２％、透かし模様部分以外の透けの小さい部分での可視光線の平均透過率が３４％、織物の透かし模様を呈する部分のカバーファクターＫが４０７（経のカバーファクターＫ１５５、緯のカバーファクターＫ２５２）であった。また、得られた織物をカーテンとしたところ、柄状の透けた模様部分と透けの小さい部分とのコントラストが明瞭であり柄状の透かし模様が鮮明に表現されたものであった。
【００４２】
【発明の効果】
本発明の透かし模様のあるポリエステルフィラメント織編物は、透けの大きい部分と透けの小さい部分とのコントラストが明瞭でビジュアル感に富む透かし模様を有するものであり、また本発明の透かし模様のあるポリエステルフィラメント織編物からなる衣料並びにカーテンは、透けの大きい部分とそうでない部分とのコントラストが明瞭であることが生かされ、高級感、ビジュアル感のあるものである。